(57)【要約】      （修正有）【課題】２６０℃よりも高い温度における使用に適しており、周囲環境に対する導体の高い電気絶縁特性を保証するフィードスルー部品の提供。【解決手段】少なくとも１つのアクセス開口を備える支持体２を有し、アクセ  ス開口において少なくとも１つの機能部品４が電気的に絶縁性の固定材料３に  配置されており、電気的に絶縁性の固定材料３が、３５０℃の温度において１  ．０×１０10Ω・ｃｍよりも大きな体積抵抗を有するガラス又はガラスセラミックを含み、前記ガラス又はガラスセラミックが、システムＳｉＯ2−Ｂ2Ｏ3−ＭＯにおける規定された組成範囲を有する過酷な環境のためのフィードスルー部品１。【選択図】図１ａ
2015063456.tif 000002
【特許請求の範囲】
【請求項１】
過酷な環境のためのフィードスルー部品であって、
少なくとも１つのアクセス開口を備える支持体であって、前記アクセス開口において、少なくとも１つの機能部品が電気的に絶縁性の固定材料に配置されている、支持体を備え、
前記電気的に絶縁性の固定材料は、前記機能部品を前記支持体から電気的に絶縁しており、
前記電気的に絶縁性の固定材料は、３５０℃の温度において１．０×１０10Ω・ｃｍよりも高い体積抵抗を有するガラスまたはガラスセラミックを含み、前記ガラスまたはガラスセラミックは、酸化物ベースにおけるモル％で
ＳｉＯ2      ２５〜５５
Ｂ2Ｏ3      ０．１〜１５
Ａｌ2Ｏ3    ０〜１５
ＭＯ        ２０〜５０
Ｍ2Ｏ      ０〜＜２
を含み、ＭＯは、個別にまたは組み合わせて、ＭｇＯおよび／またはＣａＯおよび／またはＳｒＯおよび／またはＢａＯから成るグループから選択されており、Ｍ2Ｏは、個別にまたは組み合わせて、Ｌｉ2Ｏおよび／またはＮａ2Ｏおよび／またはＫ2Ｏから成るグループから選択されていることを特徴とする、過酷な環境のためのフィードスルー部品。
【請求項２】
前記電気的に絶縁性の固定材料は、２６０℃の作動温度において少なくとも５００ＭΩの電気絶縁抵抗を有する前記支持体から前記機能部品を電気的に絶縁する、請求項１記載のフィードスルー部品。
【請求項３】
前記機能部品は、導電体または導波管または冷却流体ラインまたは熱電素子のハウジングまたは別の機能部品を支持する中空の部品である、請求項１または２記載のフィードスルー部品。
【請求項４】
前記少なくとも１つのアクセス開口内での前記電気的に絶縁性の固定材料における前記少なくとも１つの機能部品の配置は、２６０℃の作動温度において４２０００ｐｓｉを超える圧力に耐えることができる、請求項１から３までのいずれか１項記載のフィードスルー部品。
【請求項５】
前記電気的に絶縁性の固定材料は、前記支持体のＣＴＥよりも小さな値を有するＣＴＥを有しており、少なくとも室温において、前記支持体は、前記電気的に絶縁性の固定材料に向かって付加的な保持圧力を加える、請求項１から４までのいずれか１項記載のフィードスルー部品。
【請求項６】
前記機能部品および前記支持体のための以下の材料組合せが存在する：
ほぼステンレス鋼ＳＡＥ３０４ＳＳまたはステンレス鋼ＳＡＥ３１６ＳＳから形成された支持体と組み合わされたほぼベリリウム銅から形成された機能部品、および／または
ほぼ３０４ＳＳまたはインコネルから形成された支持体と組み合わされた、ほぼニッケル−鉄合金から形成された機能部品、および／または
ほぼインコネルから形成された支持体と組み合わされた、ほぼコバールから形成されたコネクタ部品、および／または
ほぼインコネルから形成された支持体と組み合わされた、ほぼインコネルから形成されたコネクタ部品、請求項１から５までのいずれか１項記載のフィードスルー部品。
【請求項７】
ガラスまたはガラスセラミックが、酸化物ベースにおけるモル％において、
ＳｉＯ2      ３５〜５０
Ｂ2Ｏ3      ５〜１５
Ａｌ2Ｏ3    ０〜５
ＭＯ        ３０〜５０
Ｍ2Ｏ      ０〜＜１を含む、請求項１から６までのいずれか１項記載のフィードスルー部品。
【請求項８】
ガラスまたはガラスセラミックが、酸化物ベースにおけるモル％において、
ＳｉＯ2      ３５〜５０
Ｂ2Ｏ3      ５〜１５
Ａｌ2Ｏ3    ０〜＜２
ＭＯ        ３０〜５０
Ｍ2Ｏ      ０〜＜１を含む、請求項１から７までのいずれか１項記載のフィードスルー部品。
【請求項９】
ガラスまたはガラスセラミックが、酸化物ベースにおけるモル％において、
ＳｉＯ2      ３９〜５５
Ｂ2Ｏ3      ５〜１５
Ａｌ2Ｏ3    ０〜５
ＭＯ        ３０〜５０
Ｍ2Ｏ      ０〜＜１を含む、請求項１から７までのいずれか１項記載のフィードスルー部品。
【請求項１０】
ガラスまたはガラスセラミックが、Ｍ2Ｏおよび／またはＰｂＯおよび／またはフッ素をほとんど有さない、請求項１から９までのいずれか１項記載のフィードスルー部品。
【請求項１１】
ガラスまたはガラスセラミックが、付加的に、酸化物ベースにおけるモル％において、
ＺｒＯ2      ０〜１０
Ｙ2Ｏ3      ０〜１０
Ｌａ2Ｏ3    ０〜１０
を含む、請求項１から１０までのいずれか１項記載のフィードスルー部品。
【請求項１２】
ガラスまたはガラスセラミックは、フィラーの体積の３０％までを含み、フィラーは、好適には、個別にまたは組合せで、ＺｒＯ2および／またはＡｌ2Ｏ3および／またはＭｇＯから成るグループから選択されている、請求項１から１１までのいずれか１項記載のフィードスルー部品。
【請求項１３】
請求項１から１２までのいずれか１項記載のフィードスルー部品を有するダウンホール油および／またはガスドリリングまたは探鉱装置。
【請求項１４】
請求項１から１２までのいずれか１項記載のフィードスルー部品を備えるハウジングを有するエネルギ発生またはエネルギ貯蔵装置。
【請求項１５】
請求項１から１２までのいずれか１項記載のフィードスルー部品を有する、エネルギ発生装置またはエネルギ貯蔵装置の、または、反応器または有毒および／または有害物質の貯蔵装置の、格納容器。
【請求項１６】
請求項１から１２までのいずれか１項記載のフィードスルー部品を有する宇宙船または宇宙空間ローバビークル。
【請求項１７】
請求項１から１２までのいずれか１項記載のフィードスルー部品を有するハウジング内に封入されたセンサまたはアクチュエータ。
【発明の詳細な説明】
【技術分野】
【０００１】
本開示は、概してフィードスルー部品、特に２６０℃よりも高い作動温度または非常温度を有する過酷な環境において使用することができる改良されたフィードスルー部品に関する。特に、本開示のフィードスルー部品は、４２０００ｐｓｉよりも高い作動圧力および／または非常圧力に耐えることができる。したがって、フィードスルー部品は、様々な用途、特にダウンホールドリリング装具、および有毒物質の安全な格納容器および宇宙船において使用することができる。
【背景技術】
【０００２】
フィードスルー部品は概して従来公知であり、多くの装置に組み込まれている。一般的に、このようなフィードスルー部品は、通常、電気的に絶縁性の材料によってフィードスルー開口に固定された導電体を有する。このようなフィードスルー装置の性能を特徴付けるパラメータは、主に、絶縁材料の電気抵抗と、絶縁材料および／または導体をフィードスルーアクセス開口から脱落させる傾向がある熱および圧力に耐える能力とである。
【０００３】
このようなフィードスルー部品は、例えば、装置のハウジングに電流を案内するための極めて適切な技術であるが、前記パラメータは、しばしば、このようなフィードスルー部品を有する装置を使用することができる可能な適用分野を制限する。米国特許第５２０３７２３号明細書には、電気的に絶縁性の材料としてのポリマ材料によって包囲された金属ピンから形成されたフィードスルー部品が記載されている。導電体を包囲するポリマ材料の形状は、肩部などの凹部および突出部によってより高い圧力に耐えるように適応されている。記載されたフィードスルー部品は、ダウンホール油井測定またはロギングツールのゾンデ内の接続を行うために使用されており、２６０℃よりも高い作動温度および最大で２８０００ｐｓｉの圧力において使用することができる。使用されるポリマの体積抵抗は、約８．０×１０14Ω・ｃｍであり、したがって、かなり優れている。しかしながら、このようなポリマの長期安定性は、より高い作動温度に曝される時間、ＵＶまたはガンマ放射などの電磁放射に曝される時間、および物理的摩耗による機械的劣化とともに、低下する。
【０００４】
電気的に絶縁性の材料としてガラスなどの無機材料を含むフィードスルー部品も公知である。米国特許第８３９７６３８号明細書には、例えばエアバッグイグナイタのフィードスルー装置が記載されており、金属支持体のアクセス孔はガラス材料によって封止されており、このガラス材料は、導電体としてのピンも保持している。このようなフィードスルー部品は、イグナイタが点火されたときに火薬の圧力に耐えるように設計されている一方で、１４５００ｐｓｉに相当する約１０００ｂａｒの圧力が観察されることがある。絶縁材料の電気的特性は説明されていないが、ガラス材料の電気的体積抵抗は重要な役割を果たさないと仮定することができる。なぜならば、イグナイタは、短い電気的パルスによって一度だけしか点火されず、その後装置は破壊されてしまうからである。
【先行技術文献】
【特許文献】
【０００５】
【特許文献１】米国特許第５２０３７２３号明細書
【特許文献２】米国特許第８３９７６３８号明細書
【発明の概要】
【発明が解決しようとする課題】
【０００６】
記載されたフィードスルー部品は、過酷な環境、例えばダウンホールドリリング装置における適用には十分ではない。ダウンホールドリリング装置は、増大する深さにおける天然の油および／またはガス源の探鉱および／または採鉱を容易にし、したがって、より長期間にわたってより高い作動温度に曝される。この背景に鑑みて、本開示の課題は、２６０℃よりも高い温度における使用に適しており、周囲環境に対する導体の高い電気絶縁特性を保証するフィードスルー部品を提供することである。
【課題を解決するための手段】
【０００７】
前記課題は、本開示によるフィードスルー部品によって達成される。
【０００８】
本開示によるフィードスルー部品は、少なくとも１つのアクセス開口を備えた支持体を有し、前記アクセス開口には、少なくとも１つの機能部品が、電気的に絶縁性の固定材料において配置されている。電気的に絶縁性の固定材料は、機能部品を支持体から電気的に絶縁し、これにより、機能部品を支持体から物理的および電気的に分離する。また、換言すれば、電気的に絶縁性の材料は、支持体のアクセス開口を封止する。
【０００９】
機能部品は、有利には、電流のための導体であってよい。本開示によるフィードスルー部品は、通常、装置のハウジング内に一体化されている。これにより、ハウジングを封止することができる。機能部品は、通常、信号などの情報および／または電流などのエネルギを、ハウジングを通じて伝達する。
【００１０】
本開示によれば、電気的に絶縁性の固定材料は、３５０℃の温度で１．０・１０10Ω・ｃｍよりも高い体積抵抗を有するガラスまたはガラスセラミックを含む。「含む」という言葉は、主に、電気的に絶縁性の固定材料がガラスまたはガラスセラミックのみから形成されている実施の形態、および多層ボディから形成された実施の形態を含む。多層ボディは、記載された組成範囲の様々なガラスおよび／またはガラスセラミック材料のサンドイッチ構造を含むか、またはポリマなどのその他の組成またはその他の材料をも含む。
【００１１】
本開示によるガラスまたはガラスセラミックは、酸化物ベースにおけるモル％において、２５％〜５５％ＳｉＯ2、０．１％〜１５％Ｂ2Ｏ3、０％〜１５％Ａｌ2Ｏ3、２０％〜５０％ＭＯを含み、ＭＯは、個別にまたは組み合わせて、ＭｇＯおよび／またはＣａＯおよび／またはＳｒＯおよび／またはＢａＯから成るグループから選択されており、さらに、０％〜２％未満のＭ2Ｏを含み、Ｍ2Ｏは、個別にまたは組み合わせて、Ｌｉ2Ｏおよび／またはＮａ2Ｏおよび／またはＫ2Ｏから成るグループから選択されている。
【００１２】
この時点で、ガラス材料の性質および組成に関して幾つかコメントしなければならない。電気的に絶縁性の固定材料は、記載によれば、ガラスであってよい。ガラスは非晶質材料であり、非晶質材料においてクリスタリットは望ましくない。対照的に、ガラスセラミックは、ガラスマトリックスに、結晶化したゾーンが埋め込まれた材料である。結晶化したゾーンは、材料全体の９９％以上になり得る。ガラスセラミックは、しばしば、ガラス材料から製造され、このガラス材料は、次いで、熱処理に曝され、熱処理において少なくとも部分的な結晶化が生ぜしめられる。ガラスセラミックの結晶化したゾーンは、通常、非晶質ガラスマトリックスとは異なるＣＴＥ（熱膨張係数）を有しているので、結晶化したゾーンの濃度およびその特定のＣＴＥを用いて、ガラスセラミック材料の全体のＣＴＥを適応させることができる。この開示では、非晶質ガラス材料は、ガラスセラミック材料と同様に適切である。両者は、アクセス開口に存在する電気的に絶縁性の固定材料として、上記の組成を有する。
【００１３】
有利な実施の形態では、前記ガラスまたはガラスセラミックは、ほとんどＢａＯおよび／またはＳｒＯおよび／またはＬｉ2Ｏおよび／またはＮａ2Ｏおよび／またはＫ2Ｏを含まない。この推奨は、個々の成分およびその組合せを含む。
【００１４】
別の有利な実施の形態において、前記ガラスまたはガラスセラミックは、酸化物ベースにおけるモル％において、３８．８％〜５５％のＳｉＯ2を含む。ＳｉＯ2のその他の適切な下限は、３９％および／または４０％である（全て酸化物ベースにおけるモル％）。全てのこれらの下限は、５１％および／または５０％の有利な上限と組み合わせることができる。
【００１５】
前記ガラスまたはガラスセラミック内のＢ2Ｏ3の有利な範囲は、０．１％〜１３％（酸化物ベースにおけるモル％）でもある。この範囲は、もちろん、上述の範囲のいずれと組み合わせることもできる。
【００１６】
記載の組成を有する電気的に絶縁性のガラスまたはガラスセラミック材料は、材料のこのグループのための優れた体積抵抗を提供する。体積抵抗は、体積抵抗の値が測定される温度の関数であるので、３５０℃の温度における体積抵抗は、上記に明示されている。体積抵抗は、温度上昇とともに減少する。これは、記載のフィードスルー部品の最大作動温度を制限する。なぜならば、電気的に絶縁性の固定材料は、ある温度においてその絶縁特性を失うからである。３５０℃の温度における体積抵抗のためのこのような高い最大値を提供することによって、本開示によるフィードスルー部品は、最も有利には、前記で排除された高い温度における適用に適している。２５０℃における体積抵抗の値は、ほぼ、３５０℃における値の１０倍である。
【００１７】
機能部品と支持体との間で測定される電気抵抗は、電気的に絶縁性の固定材料の体積抵抗、およびフィードスルー部品が曝される温度の他に、フィードスルー装置の形状、例えば、絶縁材料に埋め込まれた機能部品表面と、絶縁材料と接触したアクセス開口の内壁との間の最小距離に依存する。絶縁材料の体積抵抗の高い値により、比較的コンパクトなサイズを有するフィードスルー部品を設計することができる。このような好適な実施の形態は、電気的に絶縁性の固定材料が、２６０℃の作動温度において少なくとも５００ＭΩの電気絶縁抵抗を有する支持体から機能部品を電気的に絶縁するようなフィードスルー部品である。
【００１８】
機能部品は、この記載によるフィードスルー部品内の様々な機能を満たすことができる。最も一般的な場合は、機能部品が導電体であるときである。この場合、機能部品は、中実または中空のピンまたは管であってよい。このようなピンは、金属またはその他の適切な導体から形成されていてよい。しかしながら、機能部品は、この記載の内容において、他の機能を満たすこともでき、例えば、例えばマイクロ波または音波がフィードスルーを通じて案内されるための導波管であることができる。この場合、機能部品はたいてい、好適には金属またはセラミックから形成された管であってよい。機能部品は、冷却水または冷却ガスなどの冷却流体を、フィードスルー部品を通じて案内するために使用されてもよい。機能部品の別の可能な実施の形態は、単に、別の機能部品、例えば熱電素子または光導波路としてのファイバを支持する保持部品である。換言すれば、この実施の形態において、機能部品は、電気的に絶縁性のガラスまたはガラスセラミック材料に直接に固定することができない機能部品のためのアダプタとして機能してよい。これらの場合、機能部品は、最も適切には、中空の部品または管であってよい。
【００１９】
本発明によるフィードスルー部品が曝される恐れがある最大圧力を規定するのは、電気的に絶縁性のガラスまたはガラスセラミック固定材料の厚さおよびアクセス開口などの幾何学的設計のみならず、アクセス開口内のガラスまたはガラスセラミックの結合強度でもある。アクセス開口を封止するためにこのような材料が使用されると、ガラスまたはガラスセラミック材料と、アクセス開口の内壁または機能部品の外面との接触領域において化学的および物理的結合現象が存在する。これらの結合現象は、一方ではアクセス開口の内壁の材料、ひいては支持体および／または機能部品の材料と、他方の側ではガラスまたはガラスセラミック固定材料の構成部材との間の化学反応または物理的相互作用であってよい。ガラスまたはガラスセラミック固定材料の組成が最もよく選択されていると、これらの結合現象は、固定材料と、固定される部品との間の結合強度に著しく寄与する。この記載に関して、記載された組成の利点は、この記載によるフィードスルー部品が耐えることができる２６０℃の作動温度において４２０００ｐｓｉを超える最大圧力によって実証することができる。この最大圧力は、より長期間にわたってフィードスルー部品を曝すことができる作動圧力を示している。最大圧力は、作動温度にも依存し、室温では、６５０００ｐｓｉを超える最大圧力を、記載されたフィードスルー部品によって構成することができる。短時間ピーク圧力は、これらの最大圧力を著しく超えることができる。
【００２０】
記載されたフィードスルー部品が圧力過負荷を受けると、通常、固定材料が機能部品とともにまたは機能部品のみがアクセス開口から飛び出る。次いで、周囲物質がアクセス開口を通過することができ、近くの機器を破壊し得る。したがって、最大圧力のための最大可能な値が望まれる。
【００２１】
記載された電気的に絶縁性のガラスまたはガラスセラミック固定材料は、少なくとも１つのアクセス開口を密閉して封止することができる。密閉して封止するという言い方は、封止の質を明示するために知られており、この場合、密閉とは、封止が、全ての可能な媒体の漏れに対して実質的に完全に緊密であることを意味する。通常、密閉性は、ヘリウム漏れ試験によって測定される。その手順は当該工業分野において公知である。室温において１．０×１０-8ｃｃ／ｓｅｃ（立方センチメートル毎秒）未満または室温で１．６９×１０-10ｍｂａｒ  ｌ／ｓ未満のヘリウム漏れ率は、アクセス開口の封止が密閉されていることを示している。
【００２２】
電気的に絶縁性の固定材料の記載された組成範囲は、電気的に絶縁性の固定材料のＣＴＥを支持体のＣＴＥに実質的に一致させる可能性を提供する。これは、電気的に絶縁性の固定材料および支持体のＣＴＥの値がほぼ同じであるまたは少なくとも同じであることを意味する。この場合、いわゆる一致した封止が存在する。電気的に絶縁性の固定材料をアクセス開口内に保持する力は、主に、アクセス開口内壁におけるガラスまたはガラスセラミック材料の境界面における、ガラスまたはガラスセラミック構成部材と支持体の材料との記載された相互作用によって生ぜしめられる化学的および／または物理的な力である。
【００２３】
代替的に、電気的に絶縁性のガラスまたはガラスセラミック固定材料の組成は、記載された範囲にあることができるおよび／または支持体の材料は、いわゆる圧縮シールがその結果となるように選択される。この場合、支持体の材料のＣＴＥは、電気的に絶縁性のガラスまたはガラスセラミック固定材料よりも大きい。フィードスルー装置の製造中に、ガラスまたはガラスセラミック固定材料（および機能部品）とともに少なくとも１つのアクセス開口に挿入される支持体が加熱される場合、ガラスまたはガラスセラミック固定材料は溶融し、対応するアクセス開口の内壁と結合する。このアセンブリが冷却されると、支持体は、アクセス開口内のガラスまたはガラスセラミックスラグ上にほぼ収縮し、ガラスまたはガラスセラミックスラグに物理的な圧力を提供し、これは、電気的に絶縁性のガラスまたはガラスセラミック固定材料を少なくとも１つのアクセス開口内に保持する力に寄与する。これにより、支持体は、電気的に絶縁性の固定材料に向かって付加的な保持圧力を加える。この付加的な保持圧力は、少なくとも室温において存在し、好適には、フィードスルー部品が製造された温度まで少なくとも１つのアクセス開口の確実な封止に寄与する。もちろん、一致した封止に関連して言及された上述の化学的または物理的分子力がさらに存在してもよい。
【００２４】
基本的に、支持体は、全ての適切な材料および／または材料組合せから製造することができる。しかしながら、支持体用の有利な材料は、セラミック、好適にはＡｌ2Ｏ3セラミックおよび／または安定化ＺｒＯ2セラミックおよび／またはマイカである。
【００２５】
これに代えて、支持体は、有利には金属および／または合金から製造することができる。このグループの好適な材料は、ステンレス鋼ＳＡＥ３０４ＳＳおよび／またはステンレス鋼ＳＡＥ３１６ＳＳおよび／またはインコネルである。
【００２６】
機能部品は、好適には基本的に、有利にはベリリウム銅および／またはニッケル−鉄合金および／またはコバールおよび／またはインコネルから成るグループから選択された、金属材料および／または合金から形成されている。
【００２７】
セラミックおよび金属ベース材料は、当業者に知られており、したがって、さらに詳細に説明しない。支持体および機能部品は両方とも、もちろん、例えば、アクセス開口の近く以外の他の領域において、記載したもの以外の他の材料を含むことができる、および／または異なる材料のサンドイッチ構造を含んでよい。
【００２８】
支持体および機能部品のためにある材料組合せが使用されるならば、記載されたフィードスルー部品の性能を調整することができる。特に好ましいのは、ステンレス鋼ＳＡＥ３０４ＳＳまたはステンレス鋼ＳＡＥ３１６ＳＳから形成された支持体と組み合わされたベリリウム銅から形成された機能部品の組合せである。ステンレス鋼ＳＡＥ３０４ＳＳまたはインコネルから形成された支持体と組み合わされたニッケル−鉄合金から形成された機能部品の組合せも好ましい。別の好適な組合せは、ほぼインコネルから形成された支持体と組み合わされたコバールから形成された機能部品である。インコネルから形成された支持体と組み合わされた、インコネルから形成された機能部品の組合せも特に好ましい。好適な組合せは以下の表にまとめられる。
【００２９】
【表１】
2015063456.tif 000003
【００３０】
電気的に絶縁性のガラスまたはガラスセラミック固定材料の記載された組成範囲において、もちろん、その成分の含有量の好適な範囲がある。これらの好適な範囲は、ガラスまたはガラスセラミック固定材料に好適な特性を提供することができるが、特に、必ずしも支持体および／または機能部品のための前記材料を有さない。
【００３１】
好適には、電気的に絶縁性の固定材料は、酸化物ベースにおけるモル％において、３５％〜５０％ＳｉＯ2、５％〜１５％Ｂ2Ｏ3、０％〜５％Ａｌ2Ｏ3、３０％〜５０％ＭＯおよび０％〜１％未満Ｍ2Ｏを含むガラスまたはガラスセラミックを含む。
【００３２】
電気的に絶縁性の固定材料が、酸化物ベースにおけるモル％において、３５％〜５０％ＳｉＯ2、５％〜１５％Ｂ2Ｏ3、０％〜＜２％Ａｌ2Ｏ3、３０％〜５０％ＭＯおよび０％〜１％未満Ｍ2Ｏを含む実施の形態が最も好ましい。
【００３３】
上述のように、別の有利な実施の形態において、電気的に絶縁性の固定材料は、酸化物ベースにけるモル％において、３９％〜５５％ＳｉＯ2、５％〜１５％Ｂ2Ｏ3、０％〜＜２％Ａｌ2Ｏ3、３０％〜５０％ＭＯを含むガラスまたはガラスセラミックを含み、ほとんどＢａＯおよび／またはＳｒＯおよび／またはＬｉ2Ｏおよび／またはＮａ2Ｏおよび／またはＫ2Ｏを含まない。
【００３４】
略語ＭＯおよびＭ2Ｏの意味は既に詳細に説明されており、前記の好適な組成範囲のためにも適用されなければならない。
【００３５】
記載された組成範囲におけるガラスまたはガラスセラミックがほとんどＭ2Ｏおよび／またはＰｂＯおよび／またはフッ素を含まない実施の形態は特に好ましい。ほとんど含まないとは、当該成分の意図的な含有量がないことを意味する。しかしながら、その作動中のガラス溶解装置の浸食、および／またはガラス製造プロセスにおいて使用される原料の人工的なおよび／または自然の汚染によって生ぜしめられる不可避の不純物が存在し得る。通常、このような不純物は、２ｐｐｍの量を超えない。ガラス組成からＭ2Ｏが排除されているならば、電気的に絶縁性のガラスまたはガラスセラミック固定材料の体積抵抗は、最も高い値に達することができる。しかしながら、さらに要求の高いガラス溶解特性により、アクセス開口の封止はより困難になり得る。ＰｂＯおよびフッ素は、環境へのその否定的な影響により、望ましくない成分である。
【００３６】
電気的に絶縁性のガラスまたはガラスセラミック固定材料のガラス溶解および加工特性を高めるために、付加的な成分が好ましいことがある。このような好適な付加的な成分は、それぞれ酸化物ベースにおけるモル％において０％〜１０％の、個別にまたは全ての可能な組合せで、ガラスまたはガラスセラミック組成の初期または好適な実施の形態において存在し得る、ＺｒＯ2および／またはＹ2Ｏ3および／またはＬａ2Ｏ3である。
【００３７】
電気的に絶縁性のガラスまたはガラスセラミック固定材料は、フィラーの全体積の３０％までを含むことも好ましい。このようなフィラーは、通常、無機フィラーである。最も有利には、個別にまたは全ての可能な組合せで、ＺｒＯ2および／またはＡｌ2Ｏ3および／またはＭｇＯが選択される。
【００３８】
開示された組成範囲において電気的に絶縁性のガラスまたはガラスセラミック固定材料の組成を選択すること以外に、支持体の製造中に適用することができる機械的な手段によってフィードスルー部品の圧力抵抗を高めることもできる。したがって、圧力負荷に対する抵抗をさらに一層提供するために、少なくとも１つのアクセス開口を適応させることができる。このような手段は、有利には、アクセス開口内壁に提供される、支持体に関する電気的に絶縁性の固定材料の移動を防止するための手段である。移動を防止するためのこのような手段は、アクセス開口内の電気的に絶縁性のガラスまたはガラスセラミック固定材料とインターロックする構造であってよい。このようなインターロック機能を提供する全ての幾何学的構造、例えばアクセス開口内壁の凹部および／または突出領域が適している。突出領域は、アクセス開口の直径を局所的に減じる、アクセス開口内の肩部であってよい。このような肩部は、しばしば、圧力負荷が想定される側とは反対の、支持体の表面の近くに配置されている。
【００３９】
ほとんどの場合、少なくとも１つのアクセス開口は、円筒状輪郭を有する少なくとも１つの領域を有する。支持体に対する電気的に絶縁性の固定材料の移動を防止するためのこのような手段を備えたアクセス開口の有利な実施の形態は、円錐台形の輪郭を有する少なくとも１つの領域を有するアクセス開口を含む。円錐台形の輪郭はアクセス開口の直径を減じ、より大きな直径はしばしば、想定される圧力負荷に面した支持体の面の近くに配置され、より小さな直径はしばしば、想定される圧力負荷とは反対側の支持体の面の近くに配置されている。
【００４０】
最大圧力負荷を高めかつ電気的に絶縁性の固定材料からの機能部品の押出しを防止するための別の手段は、少なくとも１つの機能部品の周壁に、電気的に絶縁性の固定材料および支持体に対する機能部品の移動を防止するための手段を提供することである。この場合も、移動を防止するためのこれらの手段は、機能部品の直径の局所的な変化、例えば肩部、凹部、円錐台形領域などであってよい。これらの構造は、電気的に絶縁性の固定材料内に固定された機能部品の領域に配置されており、したがって、移動を防止するためのこれらの手段は、電気的に絶縁性の固定材料とのインターロックを提供する。
【００４１】
本開示によるフィードスルー部品は、最も有利には、特に油および／または天然ガス源の探鉱および／または採鉱のために、ダウンホールドリリングおよび／またはダウンホール探鉱装置において使用することができる。この適用分野は、もちろん、地上用途および水中用途を含む。これらの用途は、特に、フィードスルー部品が提供する圧力抵抗および電気的隔離能力からの利益を得ることができる。
【００４２】
本開示によるフィードスルー部品の別の有利な適用分野は、発電プラントおよび／またはガス圧力タンクおよび／または電気化学的電池および／または溶融塩タンクなどのエネルギ発生またはエネルギ貯蔵装置の格納容器である。この場合、特に高温での電気的隔離は、安全かつ信頼できる格納容器のために関係する。
【００４３】
本開示によるフィードスルー部品は、あらゆる種類の物質、特に環境および／または健康に対して有毒および／または少なくとも有害である物質の安全な格納容器のための適用をも許容する。例えば、本開示によるフィードスルー部品は、格納容器内の非常装置および／またはセンサおよび／またはアクチュエータを格納容器の外側の作動装置および／または人員に接続するために使用することができる。このような格納容器は、通常、例えば少なくとも核廃棄物の中間貯蔵のために使用される化学的および／または物理的な反応器または貯蔵装置に存在している。
【００４４】
宇宙空間における適用も、本開示によるフィードスルー部品の温度および圧力抵抗からの利益を得る。惑星軌道における衛星または惑星間ミッションなどの宇宙空間ミッション、および宇宙空間ローバビークルは、特に高いおよび低い温度および温度変化を考えると、極端な環境に曝される。これらの装置において使用されるフィードスルー部品の信頼性はしばしば、ミッションの成功のために関係する。
【００４５】
本開示によるフィードスルー部品は、特にセンサおよび／またはアクチュエータを封入したハウジングのフィードスルーを提供するために適している。
【図面の簡単な説明】
【００４６】
【図１ａ】本開示によるフィードスルー部品の原理の輪郭を示している。
【図１ｂ】フィードスルー部品に向かって上方から見た図を示している。
【図２】支持体に対する電気的に絶縁性の固定材料の移動を防止するための手段である円錐台形輪郭を有するアクセス開口を備えた、本開示によるフィードスルー部品の原理の輪郭を示している
【図３】支持体に対する電気的に絶縁性の固定材料の移動を防止するための手段である円筒状輪郭における肩部を有するアクセス開口を備えた、本開示によるフィードスルー部品の原理の輪郭を示している。さらに、機能部品には、電気的に絶縁性の固定材料および支持体に対する機能部品の移動を防止するための手段である肩部が設けられている。
【図４】図１ａによるフィードスルー部品の輪郭を示しており、電気的に絶縁性の固定材料の表面は保護層によって保護されている。
【図５ａ】この記載によるフィードスルー部品の輪郭を示しており、支持体には複数のアクセス開口が設けられている。
【図５ｂ】図５ａによるフィードスルー部品の平面図を示している。
【図６ａ】通常、エネルギ発生装置またはエネルギ貯蔵装置の格納容器において使用される、この記載によるフィードスルー部品の斜視図を示している。
【図６ｂ】図６ａによるフィードスルー部品の輪郭を示している。
【図７】この記載によるフィードスルー部品を備えたダウンホールドリリング設備を示している。
【図８】この記載によるフィードスルー部品を備えたエネルギ発生装置の格納容器を示している。
【図９】ハウジングおよび格納容器を備えたエネルギ発生装置を示しており、ハウジングおよび格納容器は、この記載によるフィードスルー部品を有する。
【図１０】温度に対する、本発明によるガラスまたはガラスセラミック固定材料と、比較例との体積抵抗を示している。
【発明を実施するための形態】
【００４７】
図１ａおよび図１ｂは、本開示によるフィードスルー部品１の原理を示している。支持体２は、この例では、円筒の外側輪郭を有する。もちろん、全ての構造が可能であり、例えばディスク状部品も本発明によって含まれる。支持体２にはアクセス開口が設けられており、アクセス開口は、電気的に絶縁性の固定材料３によって封止されている。アクセス開口は、支持体２を通る通路を規定しており、当然に、電気的に絶縁性の固定材料３に面したアクセス開口内壁を有している。機能部品４は、アクセス開口内の電気的に絶縁性の固定材料３内に配置されており、この電気的に絶縁性の固定材料３によって保持されている。この実施の形態では、機能部品４は、電流のための導体として機能するピンである。この例では、支持体２、アクセス開口および機能部品４は、同軸の構成に配置されている。この例において、アクセス開口は、円筒状プロフィルをも有する。アクセス開口は、支持体内のボアであってよく、このボアは、中実の材料から形成された概して円筒状の支持体２にアクセス開口を形成するための適切な方法である。鋳造材料からこのような支持体２を製造することもでき、アクセス開口は鋳造プロセス中に既に形成されていてよい。
【００４８】
図２によって示された実施の形態は、概して図１ａおよび図１ｂによる実施の形態に対応するが、アクセス開口は、円錐台形の輪郭を有する。この円錐台形の輪郭は、フィードスルー部品１の底側においてアクセス開口の直径を狭めている。実施例のこの原理図では、円錐台形の輪郭がアクセス開口の全長にわたっている。もちろん、円錐台形の輪郭がアクセス開口の第１の領域のみに設けられ、第２のまたは別の領域が異なる輪郭、例えば円筒形の輪郭を有してもよい。アクセス開口の直径を局所的に減じることにより、アクセス開口から電気的に絶縁性の固定材料３を押し出すために必要とされる圧力が増大される。なぜならば、円錐台形の輪郭は、固定材料３とインターロックしており、アクセス開口の直径が比較的大きくなっているフィードスルー部品１の上側において圧力が加えられたときに、ほぼくさびのように作用するからである。これにより、フィードスルー部品１が耐えることができる最大圧力を、アクセス開口の輪郭の設計によって増大させることができる。このような円錐台形の輪郭は、この場合にも、例えば中実材料の穿孔および研磨によって、例えばテーパリーマを使用することによって、または適切な成形ツールを使用する鋳造によって製造することができる。
【００４９】
アクセス開口の直径を局所的に小さくするという有利な一般的原理は、図３に示した実施の形態においても適用されている。この場合、アクセス開口は、円筒形の輪郭を有する第１の領域２１と、円筒形の輪郭を有する第２の領域２２とを有しており、第２の領域２２における円筒形輪郭の直径は、第１の領域２１における円筒形の輪郭の直径よりも小さい。これにより、アクセス開口壁部に肩部が形成されており、この肩部は、この場合も、支持体２に対する電気的に絶縁性の固定材料３の相対移動を防止するための手段として機能する。
【００５０】
図３にも示したように、機能部品４は、電気的に絶縁性の固定材料３および支持体２に対する機能部品４の移動を防止するための手段４１を有している。この例では、これらの手段は、機能部品の突出領域４１であり、この突出領域４１は、この実施の形態では、機能部品の表面に肩部を形成している。図３による実施の形態の平面図は示されていないが、機能部品の突出領域４１がディスク構造を有さなくてもよいことは当業者に容易に予見可能である。突出領域４１の上面および下面は、例えば、正方形、十字形、星形などの形式のエッジを有しており、機能部品４のねじれに対するインターロック機能を提供することもできる。
【００５１】
支持体に対する電気的に絶縁性の固定材料３および／または機能部品４の移動を防止するための手段を備えたフィードスルー部品１を設計するとき、アクセス開口の直径の局所的減少により、特に機能部品４と支持体２との間において、電気的短絡に対するフィードスルー部品の電気的に絶縁性の固定材料３の全体的な電気抵抗が、減じられるということに留意すべきである。したがって、移動を防止するための手段として突出部の代わりに凹部を使用することが有利であり得る。
【００５２】
本開示に記載された電気的に絶縁性の固定材料３として使用されるガラスまたはガラスセラミック材料は、優れた体積抵抗を提供する。しかしながら、フィードスルー部品１の全体的な絶縁性能およびフラッシュオーバ電圧を、別の保護部品３１，３２、特に別の絶縁体の導入によってさらに高めることができる。したがって、図４に示した実施の形態は、電気的に絶縁性のガラスまたはガラスセラミック固定材料３の表面にまたはその表面の少なくとも近くに保護部品３１，３２をも有する。保護部品３１，３２をほとんどその他のガラス、例えばはんだガラス、および／または有機化合物またはポリマ、例えばシリコーン接着剤または高温エポキシシステムから形成することができる。保護部品３１，３２を有さないフィードスルー部品１は、１．０ｋＶの典型的なフラッシュオーバ電圧を有する。絶縁体３１，３２を有するフィードスルー部品１の場合、２．０ｋＶ以上のフラッシュオーバ電圧を達成することができる。
【００５３】
図４からも分かるように、保護部品３１，３２は、他の媒体との、電気的に絶縁性の固定材料のガラスまたはガラスセラミック表面のあらゆる接触を防止する。本開示によるガラスまたはガラスセラミック固定材料は、空気およびほとんどの気体媒体に対して化学的に安定している。しかしながら、過酷な環境において、より攻撃的な媒体が、電気的に絶縁性のガラスまたはガラスセラミック固定材料３の表面と接触し得る。これらの媒体の浸食能力はしばしば、温度の上昇と共に高まる。したがって、図４による実施の形態は、電気的に絶縁性のガラスまたはガラスセラミック固定材料３の表面にまたはその表面の少なくとも近くに保護部品３１，３２をも有する。これらの保護部品３１，３２は、その他の媒体とのガラスまたはガラスセラミック面のあらゆる接触を防止する。例として、保護部品３１，３２は、上に記載の絶縁体用の材料と同じ材料から形成されていてよい。全てのその他の適切な材料を使用することもできる。もちろん、保護部品３１，３２は、電気的に絶縁性のガラスまたはガラスセラミック固定材料３の一方の側のみに存在することも可能である。少なくとも１つの保護部品３１，３２を含む実施の形態は、最も有利には、ダウンホール探鉱および／または採鉱用途において使用される。
【００５４】
図４からも分かるように、この例において、電気的に絶縁性のガラスまたはガラスセラミック固定材料３の表面は、支持体２の上面および／または底面と一列になっていない。この実施の形態は、保護部品３１，３２の提供のために有利である。しかしながら、これらの凹んだ表面レベルが、保護部品３１，３２を有さない実施の形態において存在することもでき、保護部品３１，３２を有する実施の形態が、支持体２の上面および／または底面と一列になった電気的に絶縁性のガラスまたはガラスセラミック固定材料３の面を有してもよいこともまた、本発明によって予見されかつ含まれる。
【００５５】
図５ａは、支持体２に複数のアクセス開口を有する、本開示によるフィードスルー部品１の輪郭を示している。このいわゆる平坦部品は、高さよりも幅のほうが大きな寸法を有している。フィードスルー部品１の平面図を示す図５ｂから分かるように、アクセス開口を縦横の列に配置することができる。縦横の列自体は可変であり、これは、アクセス開口の位置を所望の用途に従って選択することができることを意味する。この実施の形態を例えば、複数の電気および／または電子構成部材に電流を提供するために、例えば、電気および／または電気構成部材に電力を供給するためにおよび／またはこれらの構成部材によって生成された信号を、支持体２を通じて伝送するために、使用することができる。支持体は、当該装置のハウジングを封止しても、封止していなくてもよい。支持体２は、金属および／または合金、またはセラミック材料から製造されていてよい。
【００５６】
図６ａには、いわゆる大型のフィードスルー部品１の斜視図が示されている。このようなフィードスルー部品１は、通常、発電プラントの格納容器のフィードスルーまたはガスコンテナの格納容器のフィードスルーとして使用される。支持体２は、この例では、好適にはステンレス鋼から形成されたディスク状部品である。支持体２は、フィードスルー部品１を他の構成部材、例えばハウジングおよび格納容器に固定するために使用することができるボア２５を有する。したがって、支持体２は、この例においてはフランジである。この実施の形態では、電気的に絶縁性の固定材料３によって封止された３つのアクセス開口が設けられており、電気的に絶縁性の固定材料３には機能部品４が固定されている。この例における機能部品４は、特に高電力および高電圧に適応された、電流のための導体である。機能部品４は、コネクタ能力を提供するために、特に電力ラインおよび／またはプラグを接続するために使用することができる領域４５もその端部に有している。
【００５７】
図６ｂは、切断線Ａに沿った、図６ａによるフィードスルー部品１の輪郭を示している。ボア２５は支持体２を貫通している。しかしながら、フィードスルー部品１を別の部品または装置に固定する全ての他の手段も可能である。さらに見られるように、機能部品４は、２つの主要な部品を有する。１つは、管４４であり、この管４４は、電気的に絶縁性の固定材料３と接触しており、アクセス開口内で電気的に絶縁性の固定材料３によって保持されている。機能部品４の第２の部品４３は、電流のための導体４３である。導体４３と管４４とは、通常、例えばろう付けまたははんだ付け結合によって互いに固定されている。管４４と導体４３とは、この例では、様々な材料、例えば金属から成る。この構成は、導体４３が、その材料組成のために、電気的に絶縁性の固定材料３と気密な結合を形成することができない場合に有利である。したがって、電気的に絶縁性の固定材料３に密閉して封止されることができる、金属から成る管４４が使用される。例えば、導体４３のために、特に電流のための導体としてのその優れた能力により、銅が使用されてよい。しかしながら、銅は、ガラスまたはガラスセラミックベースの電気的に絶縁性の固定材料３にほとんど固定することはできない。したがって、例えばほぼステンレス鋼から成る管４４が、電気的に絶縁性の固定材料３内に封止されてよく、導体４３が管４４にはんだ付けされる。
【００５８】
図６ｂに示した例において、フィードスルー部品１の一方の側においてアクセス開口を被覆する保護部品３３も設けられている。この保護部品は、図４において使用された、説明された保護部品３１，３２と同じものであってよい。もちろん、その他の種類の保護部品３３を使用することもできる。この例では、保護部品３３は、アクセス開口内の電気的に絶縁性の固定材料３を機械的に保護し、フラッシュオーバ電圧を高めるために使用される。保護部品３３は、この例では、電気的に絶縁性の固定材料３の表面と接触していない。その結果、電気的に絶縁性の固定材料３の表面と、保護部品３３の底側との間にキャビティ３５が設けられている。このキャビティは、特定の媒体、例えば保護流体またはガスが充填されていても、充填されていなくてもよい。図４によれば、機能部品４はさらにキャップ４６によって保護されており、このキャップ４６は、機能部品４、特に支持体の高さよりも上方へ突出した導体４３および管４４への機械的損傷を防止することに寄与する。もちろん、本開示によるフィードスルー部品１のその他の実施の形態においては、キャビティ３５および／またはキャップ４６が設けられていなくてもよい。
【００５９】
図７は、ダウンホール探鉱および／または採鉱設備における、開示されたフィードスルー部品の有利な使用の原理を示している。この例では、例えば油または天然ガスの貯留部に達するためにドリリング装置が使用される。ドリリング装置を様々な方向に操縦することができることは公知であり周知技術である。このような操縦能力がないと、関連する貯留部へ達することはできない。このような操縦能力を可能にするために、ドリリング装置は、本開示によるフィードスルー部品１０を介して接触されなければならない構成部材を有する。
【００６０】
図８において、エネルギ発生装置の格納容器２０が示されている。発電機は、非常時および故障時にも安全に格納容器内に封入されなければならない。格納容器内の発電機および／または装置との接触を提供するために、本開示によるフィードスルー部品１が有利には使用される。このような装置は例えば、発電機の運転条件を監視するためのおよび／または発電機またはその他の装置を操縦するための装置である。
【００６１】
図９には、反応器などのエネルギ発生装置２１が示されている。エネルギ発生装置２１は、本開示によるフィードスルー部品１を備えたハウジングを有する。エネルギ発生装置において発生されたエネルギを、フィードスルー部品１を介して外部へ伝送することができるおよび／またはエネルギ発生装置２１のハウジング内の操縦および／またはセンサおよび／またはアクチュエータ機器をフィードスルー部品１を介して接続することができる。エネルギ発生装置２１は、この例によれば、格納容器２０内に配置されている。図８に関して説明したように、格納容器にフィードスルー部品１を設けることもできる。
【実施例】
【００６２】
上記説明から分かるように、本発明によるフィードスルー部品は、電気的に絶縁性のガラスまたはガラスセラミック材料の組成により、改良された性能を提供する。ガラスまたはガラスセラミック材料の多数の例は、記載のフィードスルー部品に溶融されかつ適用されている。６つの好適なガラス材料の組成と、それらのそれぞれの体積抵抗の値が、表１にまとめられている。
【００６３】
【表２】
2015063456.tif 000004
【００６４】
全ての固定材料の組成は、酸化物ベースにおけるモル％で列挙されている。Ｅｘ．１からＥｘ．６までの全ての固定材料は、非晶質ガラス材料であった。本発明による、Ｅｘ．１からＥｘ．６までの利点は、本開示によるフィードスルー部品のために使用された場合に、公知のガラス材料の特性と比較した場合に明らかである。このような比較例は、表２にまとめられており、ＣＥ１〜ＣＥ３として示されている。
【００６５】
【表３】
2015063456.tif 000005
【００６６】
比較例から分かるように、これらの材料の最良の体積抵抗は、本発明による固定材料の最も低い体積抵抗よりも、一桁低い。
【００６７】
温度に対する、対数目盛における固定材料の例Ｅｘ．１〜Ｅｘ．６の体積抵抗が、図１０によるグラフに示されている。グラフに示された比較例のための対応するグラフも示されている。図１０によるグラフから分かるように、最良の比較例はＣＥ１である。しかしながら、対数目盛が使用されていることが強調されなければならないので、ＣＥ１であっても、本発明による電気的に絶縁性の固定材料の体積抵抗特性に近づくことさえできない。３５０℃の作動温度において１．０×１０10Ω・ｃｍより低い体積抵抗を有する固定材料を使用して、２６０℃の作動温度において少なくとも５００ＭΩの全体的な電気抵抗を有するフィードスルー部品を製造することは可能ではなかった。これらの特性は、本明細書に開示された固定材料のみによって実現される。
【００６８】
Ｅｘ．１〜Ｅｘ．６によるガラスシステムは、フィードスルー部品において使用された場合に優れた機械的安定性を示した。（２６０℃における）４２０００ｐｓｉよりも高い作動最大圧力値と、（室温における）６５０００ｐｓｉよりも高い値とが達成された。より高い最大圧力が可能であることも明らかになったが、前記値は、利用可能な測定機器の上限である。
【００６９】
本発明および前記記載は、以下のセンテンスによって特徴付けることもできる。
【００７０】
センテンス１：過酷な環境のためのフィードスルー部品であって、
少なくとも１つのアクセス開口を備える支持体であって、前記アクセス開口において、少なくとも１つの機能部品が電気的に絶縁性の固定材料に配置されている、支持体を備え、
電気的に絶縁性の固定材料は、機能部品を支持体から電気的に絶縁しており、
電気的に絶縁性の固定材料は、３５０℃の温度において１．０×１０10Ω・ｃｍよりも高い体積抵抗を有するガラスまたはガラスセラミックを含み、前記ガラスまたはガラスセラミックは、酸化物ベースにおけるモル％で
ＳｉＯ2      ２５〜５５、有利には３８．８〜５５、さらに有利には３９〜５５または３９〜５１または３９〜５０、さらに有利には４０〜５５または４０〜５１または４０〜５０
Ｂ2Ｏ3      ０．１〜１５、有利には０．１〜１３
Ａｌ2Ｏ3    ０〜１５
ＭＯ        ２０〜５０
Ｍ2Ｏ      ０〜＜２
を含み、ＭＯは、個別にまたは組み合わせて、ＭｇＯおよび／またはＣａＯおよび／またはＳｒＯおよび／またはＢａＯから成るグループから選択されており、Ｍ2Ｏは、個別にまたは組み合わせて、Ｌｉ2Ｏおよび／またはＮａ2Ｏおよび／またはＫ2Ｏから成るグループから選択されている。
【００７１】
センテンス２：電気的に絶縁性の固定材料は、２６０℃の作動温度において少なくとも５００ＭΩの電気絶縁抵抗を有する支持体から機能部品を電気的に絶縁する、センテンス１によるフィードスルー部品。
【００７２】
センテンス３：機能部品は、導電体または導波管または冷却流体ラインまたは熱電素子のハウジングまたは別の機能部品を支持する中空の部品である、前のセンテンスのうちの少なくとも１つによるフィードスルー部品。
【００７３】
センテンス４：少なくとも１つのアクセス開口内での電気的に絶縁性の固定材料内における少なくとも１つの機能部品の配置は、２６０℃の作動温度において４２０００ｐｓｉを超える圧力に耐えることができる、前のセンテンスのうちの少なくとも１つによるフィードスルー部品。
【００７４】
センテンス５：電気的に絶縁性の固定材料は、少なくとも１つのアクセス開口を密閉して封止する、前のセンテンスのうちの少なくとも１つによるフィードスルー部品。
【００７５】
センテンス６：電気的に絶縁性の固定材料は、支持体のＣＴＥとほぼ一致するＣＴＥを有する、前のセンテンスのうちの少なくとも１つによるフィードスルー部品。
【００７６】
センテンス７：電気的に絶縁性の固定材料は、支持体のＣＴＥよりも小さな値を有するＣＴＥを有しており、少なくとも室温において、支持体は、電気的に絶縁性の固定材料に向かって付加的な保持圧力を加える、センテンス１から５までの少なくとも１つによるフィードスルー部品。
【００７７】
センテンス８：支持体は、Ａｌ2Ｏ3セラミックおよび／または安定化ＺｒＯ2セラミックおよび／またはマイカから成るグループから選択されたセラミックから形成されている、前のセンテンスのうちの少なくとも１つによるフィードスルー部品。
【００７８】
センテンス９：支持体が、金属材料および／またはステンレス鋼ＳＡＥ３０４ＳＳおよび／またはステンレス鋼ＳＡＥ３１６ＳＳおよび／またはインコネルから成るグループから選択された合金から形成されている、センテンス１から７までの少なくとも１つによるフィードスルー部品。
【００７９】
センテンス１０：機能部品がほぼ、金属材料および／またはベリリウム銅および／またはニッケル−鉄合金および／またはコバールおよび／またはインコネルから成るグループから選択された合金から形成されている、前のセンテンスのうちの少なくとも１つによるフィードスルー部品。
【００８０】
センテンス１１：機能部品および支持体のための以下の材料組合せが存在する：
ほぼステンレス鋼ＳＡＥ３０４ＳＳおよび／またはステンレス鋼ＳＡＥ３１６ＳＳから形成された支持体と組み合わされたほぼベリリウム銅から形成された機能部品、および／または
ほぼ３０４ＳＳまたはインコネルから形成された支持体と組み合わされた、ほぼニッケル−鉄合金から形成された機能部品、および／または
ほぼインコネルから形成された支持体と組み合わされた、ほぼコバールから形成されたコネクタ部品、および／または
ほぼインコネルから形成された支持体と組み合わされた、ほぼインコネルから形成されたコネクタ部品、前のセンテンスのうちの少なくとも１つによるフィードスルー部品。
【００８１】
センテンス１２：ガラスまたはガラスセラミックが、酸化物ベースにおけるモル％において、
ＳｉＯ2      ３５〜５０
Ｂ2Ｏ3      ５〜１５
Ａｌ2Ｏ3    ０〜５
ＭＯ        ３０〜５０
Ｍ2Ｏ      ０〜＜１を含む、
前のセンテンスのうちの少なくとも１つによるフィードスルー部品。
【００８２】
センテンス１３：ガラスまたはガラスセラミックが、酸化物ベースにおけるモル％において、
ＳｉＯ2      ３５〜５０
Ｂ2Ｏ3      ５〜１５
Ａｌ2Ｏ3    ０〜＜２
ＭＯ        ３０〜５０
Ｍ2Ｏ      ０〜＜１を含む、
前のセンテンスのうちの少なくとも１つによるフィードスルー部品。
【００８３】
センテンス１４：ガラスまたはガラスセラミックが、酸化物ベースにおけるモル％において、
ＳｉＯ2      ３８．８〜５５、有利には３９〜５５または３９〜５１または３９〜５０、さらに有利には４０〜５５または４０〜５１または４０〜５０
Ｂ2Ｏ3      ５〜１５
Ａｌ2Ｏ3    ０〜５
ＭＯ        ３０〜５０
Ｍ2Ｏ      ０〜＜１を含む
前のセンテンスのうちの少なくとも１つによるフィードスルー部品。
【００８４】
センテンス１５：ガラスまたはガラスセラミックが、個別におよび／またはそれらのあらゆる組合せで、Ｍ2Ｏおよび／またはＰｂＯおよび／またはフッ素をほとんど有さない、前のセンテンスのうちの少なくとも１つによるフィードスルー部品。
【００８５】
センテンス１６：ガラスまたはガラスセラミックが、付加的に、酸化物ベースにおけるモル％において、
ＺｒＯ2      ０〜１０
Ｙ2Ｏ3      ０〜１０
Ｌａ2Ｏ3    ０〜１０
を含む、前のセンテンスのうちの少なくとも１つによるフィードスルー部品。
【００８６】
センテンス１７：ガラスまたはガラスセラミックは、フィラーの体積の３０％までを含み、フィラーは、好適には、個別にまたは組合せで、ＺｒＯ2および／またはＡｌ2Ｏ3および／またはＭｇＯから成るグループから選択されている、前のセンテンスのうちの少なくとも１つによるフィードスルー部品。
【００８７】
センテンス１８：少なくとも１つのアクセス開口が、支持体に対する電気的に絶縁性の固定材料の移動を防止する手段を有するアクセス開口内壁を有する、前のセンテンスのうちの少なくとも１つによるフィードスルー部品。
【００８８】
センテンス１９：少なくとも１つのアクセス開口が、円筒形または円錐台形の輪郭を備える少なくとも１つの領域を有する、前のセンテンスのうちの少なくとも１つによるフィードスルー部品。
【００８９】
センテンス２０：少なくとも１つのコネクタ部品が、フィードスルー部品に圧力が加えられたときに電気的に絶縁性の固定材料および支持体に対する少なくとも１つのコネクタ部品の移動を防止する手段を有する、前のセンテンスのうちの少なくとも１つによるフィードスルー部品。
【００９０】
センテンス２１：センテンス１から２０のうちの少なくとも１つによるフィードスルー部品を有するダウンホール油および／またはガスドリリングまたは探鉱装置。
【００９１】
センテンス２２：センテンス１から２０のうちの少なくとも１つによるフィードスルー部品を備えるハウジングを有するエネルギ発生またはエネルギ貯蔵装置。
【００９２】
センテンス２３：センテンス１から２０までの少なくとも１つによるフィードスルー部品を有するエネルギ発生またはエネルギ貯蔵装置の格納容器。
【００９３】
センテンス２４：センテンス１から２０までの少なくとも１つによるフィードスルー部品を有する、反応器または有毒および／または有害物質の貯蔵装置の格納容器。
【００９４】
センテンス２５：センテンス１から２０までの少なくとも１つによるフィードスルー部品を有する宇宙船または宇宙空間ローバビークル。
【００９５】
センテンス２６：センテンス１から２０までの少なくとも１つによるフィードスルー部品を有するハウジング内に封入されたセンサまたはアクチュエータ。
【符号の説明】
【００９６】
１  フィードスルー部品、  ２  支持体、  ３  固定材料、  ４  機能部品、  １０  フィードスルー部品、  ２０  格納容器、  ２１  第１の領域、  ２２  第２の領域、  ２５  ボア、  ３１，３２  保護部品、  ３３  保護部品、  ３５  キャビティ、  ４１  突出領域、  ４３  導体、  ４４  管、  ４５  領域、  ４６  キャップ
【図７】
2015063456.tif 000006
【図８】
2015063456.tif 000007
【図９】
2015063456.tif 000008
【図１ａ】
2015063456.tif 000009
【図１ｂ】
2015063456.tif 000010
【図２】
2015063456.tif 000011
【図３】
2015063456.tif 000012
【図４】
2015063456.tif 000013
【図５ａ】
2015063456.tif 000014
【図５ｂ】
2015063456.tif 000015
【図６ａ】
2015063456.tif 000016
【図６ｂ】
2015063456.tif 000017
【図１０】
2015063456.tif 000018
【外国語明細書】
2015063456.tif 000019
2015063456.tif 000020
2015063456.tif 000021
2015063456.tif 000022
2015063456.tif 000023
2015063456.tif 000024
2015063456.tif 000025
2015063456.tif 000026
2015063456.tif 000027
2015063456.tif 000028
2015063456.tif 000029
2015063456.tif 000030
2015063456.tif 000031
2015063456.tif 000032
2015063456.tif 000033
2015063456.tif 000034
2015063456.tif 000035
2015063456.tif 000036
2015063456.tif 000037
2015063456.tif 000038
2015063456.tif 000039
2015063456.tif 000040
2015063456.tif 000041
2015063456.tif 000042
2015063456.tif 000043
2015063456.tif 000044
2015063456.tif 000045
2015063456.tif 000046
2015063456.tif 000047
2015063456.tif 000048
2015063456.tif 000049
2015063456.tif 000050
2015063456.tif 000051
2015063456.tif 000052
2015063456.tif 000053
2015063456.tif 000054
2015063456.tif 000055
2015063456.tif 000056
2015063456.tif 000057
2015063456.tif 000058
2015063456.tif 000059
2015063456.tif 000060
2015063456.tif 000061
2015063456.tif 000062
2015063456.tif 000063
2015063456.tif 000064
2015063456.tif 000065
2015063456.tif 000066